(57)【要約】【課題】  被着体となる建造物の基礎や外壁に対して、その表面に塗工するだけで常温で硬化し、被着体と一体となって建造物の強度や耐久性を向上させる建造物補強剤組成物であって、被着体に対する接着性や強度が高い二液性建造物補強剤組成物とその組成物に用いる主剤、強化剤を得ることを目的としてなされたものである。【解決手段】  主剤と硬化剤を混合して固化する二液性建造物補強剤組成物について、アラミド繊維又はシリカの少なくとも何れかを含み、主剤がエポキシ樹脂、フェノール樹脂、ポリウレタン樹脂、ポリエステル樹脂の少なくとも何れかから選択される樹脂組成物でなることを特徴とする。【選択図】  図１
2005298741.tif 000002
【特許請求の範囲】
【請求項１】
主剤と硬化剤を混合して固化する二液性建造物補強剤組成物において、
アラミド繊維又はシリカの少なくとも何れかを含み、主剤がエポキシ樹脂、フェノール樹脂、ポリウレタン樹脂、ポリエステル樹脂の少なくとも何れかから選択される樹脂組成物でなることを特徴とする二液性建造物補強剤組成物。
【請求項２】
主剤がエポキシ樹脂組成物であり、硬化剤がアミン系硬化剤である請求項１記載の二液性建造物補強剤組成物。
【請求項３】
請求項１または請求項２に記載の二液性建造物補強剤組成物に用いる主剤であって、アラミド繊維又はシリカの少なくとも何れかを含む主剤。
【請求項４】
請求項１または請求項２に記載の二液性建造物補強剤組成物に用いる硬化剤であって、アラミド繊維又はシリカの少なくとも何れかを含む硬化剤。
【発明の詳細な説明】
【技術分野】
【０００１】
本発明は、コンクリートや木材等からなる建物外壁や建物基礎等に塗工して補強する二液性建造物補強剤組成物、及びその二液性建造物補強剤組成物に用いる主剤と硬化剤に関するものである。
【背景技術】
【０００２】
ビルや戸建住宅の外壁、基礎部分、柱部分等のコンクリートや木材からなる部分の劣化や腐食に対する防護策として、セメントに樹脂分を混入した材料を被着体に上塗りする方法や、硬化性樹脂からなる接着剤を欠損部分に充填する方法が行われている。
【０００３】
しかしながら、セメントに樹脂分を混入したとしてもセメント材を主剤としたものは、後に再度クラックが生じる場合も多く、被着体との密着性も好ましいものではなかった。一方、硬化性樹脂からなる接着剤等を使用する方法は、ひび割れ等に対して充填し水分の建造物内への進入を防止するという面では効果的であるが、接着剤自体が樹脂からなるため、セメント性の補強剤に比べてその強度が劣っており建造物自体の補強にはあまり寄与しないものであった。また、塗工において気温差による粘度の影響を受けやすく、均一な品質が得られないばかりか、粘度が低くなる場合は“液だれ”現象が起こり、その塗工技術が要求されるものであった。
【０００４】
これらの問題を解決する二液性建造物補強剤としてロックウールやガラス繊維を添加する技術（特許文献１や特許文献２）が開発されている。
【特許文献１】特開２００３−２１３１３６号公報
【特許文献２】特開２００３−２１３９３８号公報
【発明の開示】
【発明が解決しようとする課題】
【０００５】
しかしながら、より少量でより高い接着性や強度を与える建造物用補強剤の実現が望まれていた。そこで、本発明は、被着体となる建造物の基礎や外壁に対して、その表面に塗工するだけで常温で硬化し、被着体と一体となって建造物の強度や耐久性を向上させる建造物補強剤組成物であって、被着体に対する接着性や強度が高い二液性建造物補強剤組成物とその組成物に用いる主剤、強化剤を得ることを目的としてなされたものである。
【課題を解決するための手段】
【０００６】
以上の目的を達成するために本発明は、主剤と硬化剤を混合して固化する二液性建造物補強剤組成物について、アラミド繊維又はシリカの少なくとも何れかを含み、主剤がエポキシ樹脂、フェノール樹脂、ポリウレタン樹脂、ポリエステル樹脂の少なくとも何れかから選択される樹脂組成物でなることを特徴とする二液性建造物補強剤組成物を提供する。
【０００７】
主剤と硬化剤を混合して固化する二液性建造物補強剤組成物について、アラミド繊維又はシリカの少なくとも何れかを含み、主剤がエポキシ樹脂、フェノール樹脂、ポリウレタン樹脂、ポリエステル樹脂の少なくとも何れかから選択される樹脂組成物でなることとしたため、ロックウールなどの他の無機繊維や他の有機繊維を用いた場合に比べて固化物の強度が向上し、建造物の補強に優れている。
【０００８】
また、セメント材ではなく樹脂を主剤とするため、被着体となる建造物の外壁等のひび割れ、亀裂などの箇所に十分浸透するだけでなく、コンクリートや木材自体に浸透しやすいため、被着体との密着性に優れるとともに、被着体である建造物自体の強度向上、保護に寄与する。
【０００９】
さらに、建造物表面に二液性建造物補強剤組成物による被膜が形成されるため、紫外線、酸性雨などから、建造物を保護することができ耐候性が向上する。さらに、水分の進入も防止することができるため、白アリ等の害虫の進入、発生を阻止することができる。
【００１０】
本発明は、特に主剤にエポキシ樹脂組成物を用い、硬化剤にアミン系硬化剤を用いると、これらの成分の相互作用により、建造物を構成するコンクリートや木材に浸透して強固な固化物を得ることができる。また、作業時間中の固化は遅く、作業終了後の固化は早期に進むため、作業性が良い。
【００１１】
また、本発明においては、主剤にアラミド繊維又はシリカの少なくとも何れかを含むものとして構成することができる。
【００１２】
粘度が高く樹脂液である主剤に対してアラミド繊維又はシリカの少なくとも何れかを含有させたため、アラミド繊維又はシリカは安定して主剤中に分散し、保存安定性に優れた主剤となる。
【００１３】
また、硬化剤にアラミド繊維又はシリカの少なくとも何れかを含むものとして構成することができる。
【００１４】
主剤ではなく、硬化剤にアラミド繊維又はシリカの少なくとも何れかを含むこととすれば、粘度の低い硬化剤の粘度が上がり、主剤との粘度差が小さくなるため、作業現場での主剤と硬化剤の混合が容易になる。
【発明の効果】
【００１５】
本発明の二液性建造物補強剤組成物によれば、被着体となる建造物の基礎や外壁に対して、その表面に塗工するだけで、被着体と一体となって建造物の強度や耐久性を向上させることができる。さらに、二液性であるため保存性に優れるとともに、主剤、硬化剤及びその混合組成物の粘度を適度に調整できるため、作業現場における作業性に優れ、建造物の補強作業全体に対するコストパフォーマンスを向上させることが可能となる。
【００１６】
また、本発明の二液性建造物補強剤組成物用の主剤によれば、保存安定性に優れ、塗工時にだれが生じにくい主剤である。
【００１７】
また、本発明の二液性建造物補強剤組成物用の硬化剤によれば、歩留まりの良い硬化剤とすることができる。また、主剤との粘度差を小さくすることができるため、作業現場での主剤との混合を容易にすることができる。
【発明を実施するための最良の形態】
【００１８】
以下、本発明の実施形態について以下詳細に説明する。
【００１９】
本発明の二液性の建造物補強剤用組成物は、液状合成樹脂からなる主剤と、その主剤に常温で反応して鎖状又は網目状高分子を生成する硬化剤とからなる。二液性としたのは、塗工前は、保存性、安定性に優れ、塗工の際に簡単に調製でき、かつ塗工後も別段の作業なしに常温で即効的に硬化するという性質を有するからであり、保存性、作業面での容易性、そして、コストパフォーマンスに優れるからである。これに対し、一液性の補強剤では、十分な硬化（強度）が得られなかったり、硬化のために加熱等の後処理が必要であったり、硬化までに時間がかかったり、保存性が悪かったりといった問題がある。
【００２０】
本発明で用いられる主剤は、液状合成樹脂であって、硬化剤と常温で反応するプレポリマーである。具体的には、エポキシ樹脂、フェノール樹脂、ポリウレタン樹脂、ポリエステル樹脂などを主成分とする組成物を用いることができる。
【００２１】
エポキシ樹脂としては、例えば、ビスフェノールＡや、ビスフェノールＦ等のビスフェノール化合物、レゾルシン、ハイドロキノン等の多価フェノール、フェノールノボラック等のポリフェノール化合物と、エピクロルヒドリンとから誘導されるもの等が挙げられる。
【００２２】
フェノール樹脂は、レゾール樹脂などであり、例えば、フェノール、クレゾール、ビスフェノールＡ、ビスフェノールＦ等のフェノール類とホルムアルデヒド、パラホルムアルデヒド、トリオキサン、フルフラール等のアルデヒド類とを塩基性触媒を用いて反応させて製造したものである。
【００２３】
ポリウレタン樹脂は、ポリイソシアネートとポリオールを反応させて得られる末端にイソシアネート基を有するウレタンプレポリマーである。イソシアネートとしては、例えばトリレンジイソシアネート（ＴＤＩ）、ヘキサメチレンジイソシアネート（ＨＭＤＩ）、キシリレンジイソシアネート（ＸＤＩ）などが挙げられ、ポリオールとしては、２価または３価アルコール類、ポリエーテルポリオール類等であり、エチレングリコール、プロピレングリコール、１，３−ブタンジオール、１，４−ブタンジオール、グリセリン等が挙げられる。
【００２４】
ポリエステル樹脂は、無水フタル酸、無水マレイン酸で代表される不飽和ジカルボン酸誘導体とポリエチレングリコール、ポリプロピレングリコール等のジオールとの反応生成物である不飽和ポリエステルが挙げられる。
【００２５】
これらの樹脂の中でも、エポキシ樹脂が熱硬化性樹脂の中でも主剤と硬化材の反応バランスが取りやすい点や、グリシロールを添加することによって容易に主剤の粘度調整ができる点で好ましい。この主剤の粘度は、１０００ｍｐ.ｓ〜３０００ｍｐ.ｓ、好ましくは１０００ｍｐ.ｓ程度である。
【００２６】
硬化剤は、主剤と反応して硬化物を得るものであり、主剤に応じて選択される。主剤にエポキシ樹脂を用いた場合の硬化剤は、アミン系物質であり、例えば、フェニレンジアミンやトリレンジアミン等の芳香族多価アミン、脂肪族多価アミン、ポリアミドアミン類等の変性アミン類が挙げられる。主剤にフェノール樹脂を用いた場合の硬化剤には、リン酸およびそのエステル等、Ｐ−トルエンスルホン酸等のスルホン酸類等の酸触媒、レゾルシン等が挙げられる。主剤にポリウレタン樹脂を用いた場合の硬化剤は、ポリ（オキシエチレン）ポリオール等のポリオールが挙げられる。主剤にポリエステル樹脂を用いた場合の硬化剤は、ベンゾイルパーオキサイド、メチルエチルケトンパーオキサイド等のパーオキサイド類が挙げられる。
【００２７】
主剤または硬化剤、あるいはその双方には、ヤシ繊維、ビニロン、ナイロン、ポリエステル、アラミドなどの有機繊維や、アルミ繊維、ガラス繊維、ロックウールなどの無機繊維、シリカなどの無機粉末などの添加剤を添加して二液性建造物補強剤組成物の強度向上を図ることができる。
【００２８】
主剤や硬化剤、またはこれらの双方に添加するアラミド繊維などの有機繊維の長さは１.５ｍｍ〜２５ｍｍ、太さは１０μｍ〜０.１ｍｍである。この程度の長さのものは、硬化剤へ添加すれば粘度増加が顕著であることや市場で入手し易く安価であるため好ましいが、１.５ｍｍより短いと増粘効果が小さく、強度の向上効果が不十分であり、２５ｍｍを超えると分散が困難である。また、太さが１０μｍより細いか０.１ｍｍより太いものは添加量に対する強度の増加効果に乏しい。
【００２９】
また、添加するシリカは、平均粒径が３２５メッシュ〜１０メッシュ、好ましくは、１００メッシュ〜４８メッシュであり、剛性の向上、塗装面を美しく仕上げること及び耐熱性、長面性、クラック防止が図られるという特徴があるシリカである。尚、平均粒径が３２５メッシュより小さいものは分散が困難であり、１０メッシュより大きいものは強度の増加効果に乏しい。
【００３０】
また、添加するガラス繊維などの無機繊維の長さは１.５ｍｍ〜２５ｍｍ、太さは１０μｍ〜０.１ｍｍである。１.５ｍｍより短いと硬化剤に添加した場合の増粘効果が小さく、強度の向上効果が不十分であり、２５ｍｍを越えると分散が困難で塗布むらが生じることがある。太さが１０μｍより細いか０.１ｍｍより太いものは添加量に対する強度の増加効果に乏しい。
【００３１】
これらの添加剤の中では、アラミド繊維や、シリカを用いることが、同量の他の有機繊維や無機繊維を混入させた場合に比べて１０％〜３０％の強度増大が認められる点で好ましい。また、ガラス繊維にシリカが混ざることで、線から面の塗膜が形成され、一層強度が図られる。
【００３２】
上記添加剤の混合比（重量）は、主剤と硬化剤の混合物２０重量部に対して、アラミド繊維などの有機繊維の場合は０.１重量部〜０.３重量部、好ましくは０.２重量部である。また、ガラス繊維などの無機繊維の場合は０.３重量部〜０.５重量部、好ましくは０.４重量部である。さらにシリカは、０.６重量部〜１.８重量部、好ましくは１.２重量部である。有機繊維で０.１重量部、無機繊維で０.３重量部、シリカで１.２重量部より多いと粘度が高くなりすぎる場合があり作業現場での主剤と硬化剤の混合が困難となる。また、有機繊維で０.１重量部、無機繊維で０.４重量部、シリカで１.０重量部より少なければ添加効果が十分ではない。
【００３３】
繊維状物質やシリカと、二液性建造物補強剤組成物やその主剤、または硬化剤との混合は、例えばオムニミキサーにより行うことができ、通常３分〜１０分、好ましくは５分前後混合することにより行われる。
【００３４】
硬化剤の粘度は、上記有機繊維などの添加剤を加えて主剤の粘度に同程度とすることが可能であり、５０ｍｐ.ｓ〜１００ｍｐ.ｓ、好ましくは５０ｍｐ.ｓとすることができる。上記添加剤を加えれば、加えない場合に比べて粘度が高くなるため、作業現場における主剤と硬化剤の混合が容易かつ確実に行うことができる。主剤の粘度が高すぎる場合には、主剤と混合し易い軟化剤を添加することにより、作業現場において適宜粘度調整をすることができる。
【００３５】
主剤と硬化剤の混合比（重量）は、主剤と硬化剤の種類や組合せにより変化するが、主剤にエポキシ系樹脂を用い、硬化剤にアミン系硬化剤を用いた場合は、主剤：硬化剤＝１００：５０〜１００：３５である。硬化剤の主剤に対する混合比は、これより多くても少なくても硬化が不十分となるため好ましくない。両者の混合は、手混ぜかハンドミキサーで作業現場にて簡単に行うことができる。主剤と硬化剤を混合した直後の混合物の粘度は、７００ｍｐ.ｓ〜１１００ｍｐ.ｓ、好ましくは、１０００ｍｐ.ｓ程度とすることができる。これは、上記添加剤を加えないである程度の強度を発生させる従来品の粘度が通常１５００ｍｐ.ｓ〜２０００ｍｐ.ｓであり、夏場で３０００ｍｐ.ｓ、冬場で１００００ｍｐ.ｓになるのと比べて粘度を低く保つことができ、塗工作業が容易で作業効率が向上する。
【００３６】
なお、主剤又は硬化剤には、必要に応じて着色顔料や体質顔料、表面調整剤、消泡剤、分散剤、可塑剤、溶剤、硬化触媒、染料、湿潤剤、レベリング剤等を適宜添加してもよい。着色顔料を加えたものは、建造物の補強だけでなく、外観の美化にも有益である。
【００３７】
二液性建造物補強剤組成物を路面に対して施工するような場合には、塗工後、この補強剤組成物が固化するまでの間にガラス粒や、砂粒、アルミ粉、セラミック粉のような滑り止め材を施工面に散布することにより、施工面の質感を変化させると共に、滑り止めに役立てることができる。滑り止め材の粒径は、直径φ＝０.１〜３ｍｍが好ましく、滑り止め材の添加量は、樹脂量の５％〜１５％が好ましい。
【００３８】
本発明を適用しうる建造物は、コンクリート製、木製の建造物が主であるが、これらの材質に限られず、タイルや人工大理石などを用いたものに対しても優れた補強効果を発揮する。また、建造物には、ビル、戸建住宅などのような建物の外壁や基礎、柱等の建物自体に限られず、浴室、洗面所、トイレの土台周り等の建物に用いられる部材に対しても適用可能である。
【実施例】
【００３９】
実施例１〜実施例３、比較例１〜比較例３として製造した二液性建造物補強剤組成物の主剤、硬化剤、および添加剤の詳細について図１に示す。
【００４０】
各実施例、比較例の二液性建造物補強剤組成物は、図１に示すように主剤又は硬化剤の何れかに添加剤を加えオムニミキサーにて５分間攪拌して添加剤を混合しておいた。次に、主剤と硬化剤を回転式攪拌機にて混合攪拌して二液性建造物補強剤組成物を得た。得られた二液性建造物補強剤組成物をコンクリート製の建物の外壁にゴムヘラにて塗工した後、約２〜３時間放置して硬化させた。実施例１〜実施例３の二液性建造物補強剤組成物を用いたものは、被着体である外壁のクラックが埋められるとともに、外壁自体へも二液性建造物補強剤組成物が浸透し、強固な外壁が得られた。一方、比較例１〜比較例３の二液性建造物補強剤組成物を用いたものは、クラックが埋まり、外壁自体への浸透もあったが、比較例２の二液性建造物補強剤組成物はやや外壁の強度が劣り、比較例１と比較例３の二液性建造物補強剤組成物では強固な外壁は得られなかった。
【００４１】
なお、この二液性建造物補強剤組成物を用いてＪＩＳ−Ａ１１０６に基づくコンクリート曲げ強度試験を行った。幅×長さ×高さ＝１５０ｍｍ×５３０ｍｍ×１５０ｍｍのＢ．Ｂセメント試料に厚さ１ｍｍとなるように上記二液性建造物補強剤組成物を塗布して曲げ強度を測定した。その結果も図１に示す。
【００４２】
曲げ強度試験の結果から、アラミド繊維を混入した実施例１や実施例２の二液性建造物補強剤組成物は、主剤と硬化剤の他に添加剤を全く含まない比較例１の二液性建造物補強剤組成物や、アラミド繊維以外の有機繊維であるポリエステル繊維を混入した比較例２の二液性建造物補強剤組成物に比較して、強度向上がはっきりと認められた。
【００４３】
また、ガラス繊維とシリカを混入した実施例３の二液性建造物補強剤組成物も、ガラス繊維だけを含みシリカを含まない比較例３の二液性建造物補強剤組成物に比較して、強度向上がはっきりと認められた。
【図面の簡単な説明】
【００４４】
【図１】実施例、比較例で用いた二液性建造物補強剤組成物の組成を示す図。
【図１】
2005298741.tif 000003